Brevet FR2615197A1 — publié le 19881118

Procédé d'application de couches oru revetements 8 base de résines synthétiques sur des parois minérales. La présente invention a trait à un procédé d'application de couches ou revêtements à base de résine synthétique, tels que des enduits, des crépis, des apprêts ou des peintures, sur des parois minérales, notas en en béton, ciment, brique ou autres matériaux agglomérés, ou plâtre, telles que murs, façades, planchers, plafonds, escaliers etc. Il existe maintenant différents matériaux, tels que notaîment des enduits ou des peintures, dont la composition conporte des résines à base de polymères organiques de synthèse qui jouent principalement un rôle de liant pour les autres composants du matériau. Ainsi, on connait un matériau appelé Colorsand, qui est un enduit ayant de bonnes capacités d'adhérence sur les parois, notamment le plâtre, et qui est constitué d'un sable calciné puis coloré dans la masse et mélangé avec une pâte de polymère, par exemple à partir d'une résine de polyméthylméthacrylate. -De tels enduits, réalisant des revetements de surface sans joint, sont d'un bel effet esthétique et en même temps résistent aux intempéries et aux impacts tout en gardant une certaine élasticité et une bonne perméabilité à la vapeur. Un tel matériau est notamment utilisable comme revetement extérieur de façade et présente de remarquables qualités d'adhérence. Néanmoins, l'utilisation à grande échelle de ce genre d'enduit exige une adhérence parfaite et durable sur le support minéral sous-jacent, même lorsque de l'humidité peut s'introduire entre le support et l'enduit. I1 en est de meme, bien entendu, de divers autres enduits à base de liant polymère organique ainsi que de revêtements colorés contenant des dispersions de pigments colorés. La présente invention se propose de remédier à ces inconvénients et de fournir un procédé permettant d'améliorer l'adhérence d'une couche ou revêtement d'enduit ou autre matériau à base de polymère organique sur un support minéral tel que plâtre, ciment, béton, pierre, brique, aggloméré etc... qui augmente les caractéristiques d'adhérence et en assure la permanence, même en présence d'humidité. L'invention a pour objet un procédé d'application de couches ou revêtements à base de résine synthétique ou polymère organique sur des paroirs minérales, caractérisé en ce qu'on mouilie la surface minérale propre de la paroi, à l'aide d'une solution ou dispersion de silane organo-fonctionnel, après quoi on met en place la couche ou revêtement. De préférence, la couche ou le revêtement est mis en place sur le support minéral convenablement mouillé après que la suspension d'organo-silane appliquée est devenue presque sèche, mais encore un peu humide. Il faut toutefois noter que ce séchage préalable n'est pas toujours indispensable, en particulier dans le cas où les résines synthétiques ou polymères organiques entrant dans la composition des couches ou revêtements sont utilisés en dispersion dans l'eau, lesdites couches ou lesdits revêtements pouvant alors être aussitôt appliqués sur le support minéral. Par silane organo-fonctionnel dans le sens de la présente invention, on entend des composés de silicium hybrides dans lesquels les valences de l'atome de silicium sont saturées par des groupes R- capables de polymérisation ou de polycondensation, et simultanément par des groupes X-, Y-, Z- hydrolysables. De façon avantageuse, le groupe R- est un groupe vinyle ou amino ou éthoxyle. De façon avantageuse, les groupes X-, Y ou Zsont des groupes halogènes et/ou des groupes alkoxy et/ou des groupes aryloxy. Un composé silane organo-fonctionnel préféré est le gamma-aoino-propyltriéthoxysilane. L'utilisation de ce composé est particulièrement intéressante lorsque la résine synthétique du revêtement ou de la couche qui doit être appliquée sur le support minéral est à base de polyméthylméthacrylate. Coule autre silane organo-fonctionnel, on peut également utiliser de façon particulièrement avantageuse le gamma-aminopropyl-triéthoxysilane, les aminosi- lanes modifiés par le polyglycoléther, le gamma- aminopropyl-méthyldiéthoxysilane, le gamma-aminopropyl- triréthoxysilane, les arinoalkoxysilanes, le N-aminoéthyl- aminopropyl-triméthoxysilane, le triaminosilane, 1 'imidazolinsilane, le - gamma-méthacryl-oxypropyl- triméthoxysilane, le gamma glycidyl-oxypropyl triméthoxysilane, le gamma mercaptopropyl-triméthoxysilane, le gamma-mercaptopropylméthyl-diméthoxysilane, le gammachloro-propyl triméthoxysilane, le gamma chloropropyl-méthyl diméthoxysilane, le gamma chloropropyl-triéthoxysilane, le vinyltrichlorsilane, le vinyltriméthoxysilane, le vinyltriéthoxylane et le vinyl-tris(béta-méthoxy'éthoxy) silane. De préférence, le silane organo-fonctionnel est appliqué sous forme de solution, notamment de solution aqueuse, et l'on préfère que la teneur en poids du silane par rapport à l'eau soit comprise entre 0,01 et 5 s et par exemple de l'ordre de 1 (poids/poids). La solution ou suspension de silane organofonctionnel peut être appliquée sur le support partout moyen, pinceau, pistolet, etc... Dans le cas où le procédé conforme à l'invention est appliqué à des supports en plâtre, outre le fait qu'il permet d'améliorer notablement l'adhérence des couches ou revêtements en résine synthétique sur le support, il confère à ce dernier des propriétés hydrophobes, assurant par là même une excellente adhérence de ces couches ou revêtements, même en présence d'humidité. D'une façon générale, le traitement des parois minérales par une solution ou dispersion d'un silane organo-fonctionnel conforme à l'invention. permet d'améliorer notablement les caractéristiques mécaniques et l'adhérence des couches ou revêtements à base de résines synthétiques ou polymères organiques qui sont appliqués sur lesdites parois. C'est ainsi que certaines caractéristiques mécaniques telles que la résistance à la compression, la résistance à la traction-flexion et la longévitéd'adhérence sont augmentées de 40 à 80 %. D'autres avantages et caractéristiques de l'invéntion apparaitront à la lecture de la description suivante, faite à titre d'exemple non limitatif. Une façade d'un bâtiment constituée d'éléments préfabriqués en béton est convenablement nettoyée et balayée. On prépare une solution aqueuse à 1% de gamma-amino-propyltriéthoxysilane et l'on mouille la façade à l'aide de cette solution. On laisse sécher pendant au soins environ une demi-heure jusqu'à ce que la façade soit encore très légèrement mouillée. On applique ensuite, par exemple à la truelle, une pâte d'enduit de base de type Colorsand composée de sable calciné et coloré dans la masse et de résine polyméthylméthacrylate, à raison de 200 g/m2. Un enduit de finissage ou une peinture peut ensuite être appliqué sur l'enduit de base convenablement lissé. Le procédé décrit dans cet exemple peut être utilisé, de façon identique sur une façade en plâtre convenablement nettoyée et balayée. REVENDICATIONS 1. Procédé d'application de couches de revêtement à base de résines synthétiques ou polymères organiques sur des parois minérales, caractérisé en ce qu'on mouille la surface minérale propre de la paroi, à l'aide d'une solution ou dispersion de silane organo-fonctionnel, après quoi on met en place la couche de revêtement. 2. Procédé selon la revendication 1, caractérisé en ce que les valences de l'atome de silicium du silane organo-fonctionel sont saturées par des groupes Rcapables de polymérisation ou de polycondensation et par des groupes X-, Y-, Z- hydrolysables. 3. Procédé selon la revendication 2, caractérisé en ce que le groupe R est choisi dans les groupes vinyle ou amino ou éthoxyle et en ce que les groupes X-, Y-, Z sont choisis parmi les groupes halogène, alkoxy et/ou aryloxy. 4. Procédé selon l'une quelconque des revendications 1 à 3, caractérisé en ce que l'on utilise un silane organo-fonctionnel choisi dans le groupe constitué par le gamma-aminopropyl-triéthoxysilane, les aminosilanes modifiés par le polyglycoléther, le gamma-aminopropyl-mé thyl-diéthoxysilane, le gamma-aminopropyl-triméthoxysilane, les aminoalkoxysilanes, le N-aminoéthyl-aminopropyltriméthoxysilane, le triaminosilane, l'imidazolinsilane, le gamma-méthacryl-oxypropyl-triméthoxysilane, le gamma-glycidyl-oxypropyl-triméthoxysilane, le gamma-mercaptopropyl-triméthoxysilane, le go a- mercaptopropylméthyldiméthoxysilane, le gamma-chloropropyl- triméthoxysilane, le gazDa-chloropropylméthyl-dimthoxy- silane, le gamma-chloropropyl-triéthoxysilane, le vinyltrichlorsilane, le vinyltriméthoxysilane, le vinyl triéthoxysilane et le vinyl-tris(bCtanCthoxy-Cthory)- silane. 5. Procédé selon l'une quelconque des revendications 1 à 4, caractérisé en ce que l'on utilise une solution aqueuse. 6. Procédé selon la revendication 5, caractérisé en ce que la teneur en poids du silane est comprise entre 0,01 et 5 8, et notamment de l'ordre de 1%. 7. Procédé selon l'une quelconque des revendications 1 à 6, caractérisé en ce que l'on met en place la couche ou revêtement après avoir laissé sécher la surface minérale pour qu'elle reste encore un peu humide. 8. Procédé selon l'une quelconque des revendications 1 à 7, caractérisé en ce que l'on applique comme revêtement une couche d'enduit, apprêt ou crépi composée de sable - calciné, coloré dans la masse, et de résine polyméthylméthacrylate.